(57)【要約】【課題】TiＮ介在物の微細化によって疲労特性の向上したマルエージング鋼を提供する。【解決手段】マルエージング鋼を、質量％でＣ：≦0.015％，Ni：12.0〜20.0％，Mo：3.0〜6.0％，Co：5.0〜13.0％，Al：0.01〜0.3％，Ti：0.2〜2.0％，Ｏ：≦0.0020％，Ｎ：≦0.0020％，Zr：0.001〜0.02％，残部Fe及び不可避的不純物の組成を有するとともに、マルテンサイト組織を呈するものとする。【選択図】        なし【特許請求の範囲】
【請求項１】
質量％で
Ｃ：≦0.015％
Ni：12.0〜20.0％
Mo：3.0〜6.0％
Co：5.0〜13.0％
Al：0.01〜0.3％
Ti：0.2〜2.0％
Ｏ：≦0.0020％
Ｎ：≦0.0020％
Zr：0.001〜0.02％
残部Fe及び不可避的不純物の組成を有するとともに、
マルテンサイト組織を呈する疲労特性に優れたマルエージング鋼。
【発明の詳細な説明】
【技術分野】
【０００１】
この発明はマルエージング鋼に関し、詳しくはTiＮ介在物を微細化することによって疲労特性を向上させたマルエージング鋼に関する。
【背景技術】
【０００２】
マルエージング鋼は強化元素として多量のNi，Mo，Ti，Co等を含んだ鋼であり、熱処理によってマルテンサイト状態で時効硬化を生じる種類の鋼で、２０００ＭＰａ前後の非常に高い引張強度の得られる超強力鋼である。
【０００３】
マルエージング鋼は高い引張強度を有することから、特に高強度の要求される部材、例えば宇宙・航空機用の構造部材，自動車エンジンの無段変速機用部品，高圧容器，工具材料，金型等に好適な材料として使用されている。
【０００４】
マルエージング鋼の強化機構は、時効処理によるNi-Ti，Ni-Mo等の金属間化合物の析出硬化によるもので、その代表的な組成例としてFe-18Ni-9Co-5Mo-0.4Ti-0.1Al鋼が従来公知である。
【０００５】
ところが、マルエージング鋼では鋼に添加されたTiが鋼中のＮと反応して粗大で角張ったTiＮ介在物を生成させ、これが破壊起点となって疲労特性を低下させてしまう問題がある。特に厚みが０．５ｍｍ以下の薄帯鋼等では、粗大なTiＮ介在物に起因した疲労特性の低下が大きな問題となり、その解決が求められていた。
【０００６】
尚、本発明に対する先行技術として、下記特許文献１には「マルエージング鋼の加工熱処理方法」についての発明が示され、Zrを含有したマルエージング鋼の組成が特許請求の範囲に開示されている。
但しこの特許文献１には、具体的にZrを添加した実施例はもとより、本文中にZrに関する記載は一切なく、本発明とは別異のものである。
【０００７】
他の先行技術として、下記特許文献２には「超高張力強靭鋼」についての発明が示され、特許請求の範囲の第２項において、選択元素としてZrを添加できる旨記載されている。
しかしこの特許文献２に記載のものはNi含有量が4.1〜9.5の低含有量であるのに加えて、この特許文献２にはZrを添加した実施例はなく、本発明とは別異のものである。
【０００８】
更に他の先行技術として、下記特許文献３には「超高張力鋼」についての発明が示され、特許請求の範囲の第１項に選択元素の１つとしてZrを含有した組成が開示されている。
しかしこの特許文献３に記載のものは、Coの含有量が15.0〜21.0で本発明のそれに比べて高含有量であり、更にZrの添加理由が脱酸による清浄度向上，脱窒，Mo，Crの粒界析出防止による靭延性向上にある点で本発明とは別異のものである。
【０００９】
更に他の先行技術として、下記特許文献４には「耐ヒートチェック性に優れたマルエージング鋼」についての発明が示され、特許請求の範囲の請求項１にZrを含有する点が開示されている。
しかしこの特許文献４に記載のものは、Ni含有量が6.0〜11.0と低含有量であり、本発明とは異なる。
【先行技術文献】
【特許文献】
【００１０】
【特許文献１】特開昭５１−８７１１８号公報
【特許文献２】特開昭５３−３０９１６号公報
【特許文献３】特開昭５８−２５４５７号公報
【特許文献４】特開平７−２４３００３号公報
【発明の概要】
【発明が解決しようとする課題】
【００１１】
本発明は以上のような事情を背景とし、TiＮ介在物の微細化によって疲労特性の向上したマルエージング鋼を提供することを目的としてなされたものである。
【課題を解決するための手段】
【００１２】
而して請求項１のものは、質量％でＣ：≦0.015％，Ni：12.0〜20.0％，Mo：3.0〜6.0％，Co：5.0〜13.0％，Al：0.01〜0.3％，Ti：0.2〜2.0％，Ｏ：≦0.0020％，Ｎ：≦0.0020％，Zr：0.001〜0.02％，残部Fe及び不可避的不純物の組成を有するとともに、マルテンサイト組織を呈することを特徴とする。
【発明の作用・効果】
【００１３】
以上の本発明は、マルエージング鋼において生成するTiＮ介在物を微細化する成分としてZrを所定量添加することを骨子とするものである。
本発明者らは、TiＮ介在物を微細化するために、TiＮ形成の前にその核となるものを微細に分散形成しておき、その核を中心としてTiＮ形成させる点に着眼した。
そこで、果してその様な働きを成し得る元素があるかどうか、またあるとしたらどの様な元素がそれを成し得るかを探るべく、様々な元素の添加試験を行い、TiＮ形成の状況を調べた。
その結果、調べた元素の範囲内ではZrを除いた全ての元素がTiＮ介在物の微細化に資する核を有効に形成し得ず、唯一ZrのみがTiＮ介在物の微細化に有効な核を形成し得る事実を突き止めた。
本発明は以上の知見の下になされたものである。
【００１４】
本発明者らの見解によれば、鋼の１次溶解（１次溶解だけで終ればその１次溶解が最終溶解となる）の際にZrを溶鋼中に添加すると、添加したZrが微細なZr介在物（ここではZr酸化物）となって溶鋼中に分散状態に生成する。
そして溶鋼の凝固時に、それら多数の微細分散したZr介在物を核としてその周りにTiＮ介在物が晶出する。
つまり生成核が微細に分散していて、それぞれの核を中心としてTiＮが晶出するためにTiＮ晶出物、即ちマルエージング鋼において問題となるTiＮ介在物が微細化する。
またその際に、溶鋼中に添加したZrが溶鋼中のＮをZrＮとして固定し、Tiと反応してTiＮ形成するＮ量を少なくし、TiＮ形成を抑制するように作用する。
【００１５】
図３に示すように（図３の出典は金属データブック（日本金属学会編））、ZrＮの標準生成自由エネルギーはTiＮの標準生成自由エネルギーよりも小であり、このことから溶鋼中にZrとTiとがＮとともに存在すれば、ZrとＮとの反応がTiとＮとの反応に優先して生じ得ることが明らかである。
【００１６】
本発明によれば、鋼に添加したTiがＮと結合して鋼中に生じる角張った形態のTiＮ介在物を微細化することができ、これによりマルエージング鋼の疲労特性を効果的に向上せしめることができる。
【００１７】
次に本発明における化学成分の限定理由を説明する。
Ｃ：≦0.015％
Ｃは、Tiと結合して炭化物，炭窒化物を形成し、時効処理によって金属間化合物を形成するTi量を減少させる。また、炭化物，炭窒化物を形成することにより疲労強度を低減させるため0.015％以下とする。
【００１８】
Ni：12.0〜20.0％
Niは、時効処理によってNi3Mo，NiAlなどの金属間化合物を析出し、引張強度及び疲労強度を向上させる。このような効果を得るために12.0％以上含有させる必要がある。
一方、Ni含有量が過剰になるとＭｓ点の低下により残留オーステナイトが増加し、十分なマルテンサイト組織が得られないため、20.0％以下とする。
【００１９】
Mo：3.0〜6.0％
Moは、Ni3Mo等の金属間化合物を析出し、母材強度の向上に寄与する。このような効果を得るために3.0％以上含有させる必要がある。
一方、Mo含有量が過剰になると靭延性の低下が著しくなる。そこでMoの含有量は6.0％以下とする。
【００２０】
Co：5.0〜13.0％
Coは、母相中に固溶することによって、金属間化合物形成元素であるNiやMoのマルテンサイトへの固溶量を減少させ、Ni3MoやNiAlの析出を促進させる。その結果、引張強度及び疲労強度を高める。その働きのためには5.0％以上を含有させる必要がある。
一方、13.0％を超えて多量に含有させると、Ｍｓ点の低下によりマルテンサイト変態が抑制され、固溶化熱処理後の残留オーステナイト量が増加して強度低下を招くため、上限を13.0％とする。
【００２１】
Al：0.01〜0.3％
Alは、鋼溶製時に脱酸材として働き、鋼中の酸素含有量を低減させる効果がある。また時効処理によりNiと結合してNiAl金属間化合物を析出し、引張強度及び疲労強度を高める働きがある。この効果を得るために0.01％以上が必要である。
一方、Al含有量が過剰になると、酸化物を形成して清浄度を悪化させ、疲労強度を低下させるため、含有量を0.3％以下とする。
【００２２】
Ti：0.2〜2.0％
Tiは時効処理によりNi3Ti等の金属間化合物を形成し、強度の向上が期待できる。この効果を得るためには0.2％以上が必要である。
一方、TiはTi系介在物を形成し、清浄度を悪化させ、疲労強度を低下させるため、2.0％以下とする。
【００２３】
Ｏ：≦0.0020％
ＯはSiＯ2，Al2Ｏ3等の酸化物を生成し、疲労強度を低下させるため、極力低い方が望ましい。しかし極端な低下は製造コストの上昇を招くため、その含有を0.0020％まで許容する。Ｏ含有量は、さらに好ましくは、0.0010％以下である。
【００２４】
Ｎ：≦0.0020％
ＮはTiＮ，AlＮ等の窒化物を生成し、疲労強度を低下させるため、極力低い方が望ましい。しかし極端な低下は製造コストの上昇を招くため、その含有を0.0020％まで許容する。Ｎ含有量は、さらに好ましくは、0.0010％以下である。
【００２５】
Zr：0.001〜0.02％
ZrはTiＮなどの窒化物若しくは炭窒化物の核を形成し、TiＮ介在物を微細化させる効果がある。この効果を得るためには0.001％以上含有させる必要がある。
一方、Zrの過剰添加は靭延性低下に繋がるため、0.02％以下の範囲内とする。好ましくはZr含有量は0.001〜0.008％である。
【００２６】
Ｂ：0.0010〜0.010％
Ｂは、鋼の熱間加工性を向上させるのに有効な元素であることから添加しても良い。その効果は含有量0.0010％で現れ始めるが、過剰な添加は低融点のほう化物を粒界に形成して鋼の清浄度を低め、疲労強度の低下を招くため、含有量を0.010％以下とする。
【００２７】
Mg：≦0.003％
Ca：≦0.003％
Mg，Caは鋼の熱間加工性を向上させるのに有効な元素であることから添加しても良い。しかし過剰な添加は酸化物を形成したりして鋼の清浄度を低め、疲労強度の低下を招くため、これら元素の含有量は0.003％以下とする。
【図面の簡単な説明】
【００２８】
【図１】実施例１についてのＳＥＭ観察結果を示した図である。
【図２】実施例１におけるTiＮ介在物を比較例１４のTiＮ介在物とともに示した図である。
【図３】ZrＮ及びTiＮの標準生成自由エネルギーを示した図である。
【実施例】
【００２９】
次に本発明の実施例を以下に詳しく説明する。
表１に示す化学組成の鋼１５０ｋｇを高周波真空誘導炉にて溶解し、鋳造して鋼塊を得、これを２次溶解用の電極とした。
この電極のトップ側２０ｍｍ及びボトム側２０ｍｍを切断して除去し、また表層を２．５ｍｍ皮削りして除去した。
このようにして整備した電極を用い、真空アーク再溶解を行って電極を溶解し、続いて鋳造を行って２次溶解後のインゴットを得た。
【００３０】
【表１】
2019011515.tif 000002
【００３１】
このインゴットを鍛造し、更に厚み３ｍｍ（３ｍｍＴ）に熱間圧延した。次に６５０℃×８ｈｒの焼鈍を行った。続いて０．３２ｍｍＴに冷間圧延を行い、９００℃で固溶化熱処理を行い、４８０℃×３ｈｒの条件で時効処理を行った。
そしてこの時効処理したものについて以下の引張試験，硬さ試験，疲労試験，化学抽出試験を行った。また熱間圧延後のものについてミクロ観察を行った。
ミクロ観察，引張試験，硬さ試験，疲労試験，化学抽出試験はそれぞれ以下のようにして行った。
【００３２】
［ミクロ観察］
熱間圧延後の素材から試験片を採取し、縦断面にてＳＥＭ（走査型電子顕微鏡）による介在物の観察を行った。またＥＤＸ（エネルギー分散型Ｘ線分析）により介在物の同定を行った。
【００３３】
［引張試験］
ＪＩＳ  Ｚ  ２２４１の、金属引張試験方法に準じて引張試験を行った。試験片はＪＩＳ  Ｚ  ２２０１による１３Ｂ号試験片とした。試験温度は室温とした。
【００３４】
［硬さ試験］
ＪＩＳ  Ｚ  ２２４４に定める、ビッカーズ硬さ試験方法に準じて実施した。荷重４．９Ｎで測定し、測定部位は試料厚さの１／２の位置とした。測定値は５点の平均値を採用した。
【００３５】
［疲労試験］
ＪＩＳ  Ｚ  ２２７３の、金属材料の疲れ試験方法通則に従って疲労特性を調べた。具体的には、試験片に対して両振りで振幅応力８５０Ｎ／ｍｍ2，加振速度１２００ｒｐｍの条件の下で振動を加えて試験片を繰返し曲げ変形させ、破断に到るまでの加振（変形）繰返し回数を測定した。
疲労特性の評価は、繰返し回数が１０7回以上を「○」とし、１０7回よりも少ない場合を「×」として行った。尚、試験片の形状は０．３２ｍｍＴ×１０ｍｍＷ×１００ｍｍＬである。
【００３６】
［化学抽出試験］
１５ｍｍ×１５ｍｍ０．３２ｍｍＴの試験片を複数枚採取し、酸洗にて表層の付着物等を除去した。この試験片を合計５ｇ臭素メタノールにて化学溶解を行い、孔径がφ５μｍの抽出フィルターにて介在物の抽出を行った。この抽出残渣をＳＥＭにて観察し、介在物の形態及びサイズを測定した。またＥＤＸにより介在物の同定を行った。
窒化物若しくは炭窒化物の長辺ａと短辺ｂとを測定し、長辺ａの最大サイズにて炭窒化物系介在物のサイズの評価を行った。
これらの結果が表２に示してある。
また実施例１〜２４を代表して実施例１についてのミクロ観察結果を図１に示し、化学抽出試験の結果を図２（イ）に示した。併せて比較例１４についての化学抽出試験の結果（ＳＥＭによる観察結果）を図２（ロ）に示した。
尚、表２中の炭窒化物系介在物はTiの炭窒化物系介在物で、その形態は平面視で何れも４角ないしほぼ４角形状の角張った形態である。
【００３７】
【表２】
2019011515.tif 000003
【００３８】
図１において、介在物TiＮの中心部にはZr介在物（ZrＯ2）が存在していること、即ちZrＯ2を核として、その周りに介在物TiＮが形成されていることが見て取れる。
また図２において、Zrを添加した実施例１では、Zrの添加によってTiＮ介在物のサイズが小さい（（イ）参照）のに対し、Zr非添加の比較例１４では、大サイズのTiＮ介在物（（ロ）参照）が生成していることが見て取れる。
尚図２（イ），（ロ）において、丸形状で黒く見えている部分は抽出フィルターの孔である。また地色として黒く見えている部分は抽出フィルターそのものである。
【００３９】
表２の結果において、比較例１ではＣ量が多いことで炭化物，炭窒化物の形成が促進されると思われ、これにより疲労特性が劣位となっている。
比較例２，比較例４，比較例６，比較例８，比較例１０では、それぞれNi，Mo，Co，Al，Ti量が少ないために、時効処理により十分な金属間化合物が析出せず、引張強度及び疲労特性が劣位となっている。
【００４０】
比較例３，比較例７では、それぞれNi，Co量が多いことからオーステナイト相が安定し、十分なマルテンサイト組織を得ることができていないと思われる。そのため引張強度及び疲労特性が劣位となっている。
【００４１】
比較例５では、Mo量が多いことから、時効硬化により引張強度及び疲労特性は良好であるが、延性の低下が著しい。
【００４２】
比較例９では、Al量が多いことから酸化物を形成し易くなると考えられ、清浄度が低下する。その結果、介在物が疲労破壊の起点となるため、疲労特性が劣位となる。
【００４３】
比較例１２では、Ｎ含有量が高いために、形成される窒化物及び炭窒化物径が粗大となり、炭窒化物起点により疲労が発生するため、疲労特性が悪化する。
比較例１３では、Ｏ含有量が高いために、Ｏを含む非金属介在物が形成し易く、疲労特性が悪化する。
【００４４】
比較例１４では、Zr含有量が低いために、TiＮ径が粗大となり疲労特性が劣る。また比較例１５では、Zr含有量が高いために延性が悪化する。
これに対して、Zr含有量を0.001〜0.02％の範囲内となしてあり、またＣ，Ni，Mo，Co，Al，Ti，Ｎ，Ｏの各成分を所定の適正量となしてある実施例１〜実施例２４では、Zr系酸化物を核としてTiＮ介在物が生成することによりTiＮ介在物が微細化し、疲労特性及び他の特性が優れている。
【００４５】
尚、本開示は、以下の技術的思想を包含する。
［付記１］ 質量％で、Ｃ：≦0.015％，Ni：12.0〜20.0％，Mo：3.0〜6.0％，Co：5.0〜13.0％，Al：0.01〜0.3％，Ti：0.2〜2.0％，Ｏ：≦0.0020％，Ｎ：≦0.0020％，Zr：0.001〜0.02％，残部Fe及び不可避的不純物の組成を有する疲労特性に優れたマルエージング鋼。
【図１】
2019011515.tif 000004
【図２】
2019011515.tif 000005
【図３】
2019011515.tif 000006